МОНОЛИТНОЕ КЕРАМИЧЕСКОЕ ТЕЛО С ПЕРИФЕРИЙНОЙ ОБЛАСТЬЮ ИЗ СМЕСИ ОКСИДОВ И МЕТАЛЛИЧЕСКОЙ ПОВЕРХНОСТЬЮ, СПОСОБ ЕГО ПОЛУЧЕНИЯ И ПРИМЕНЕНИЕ

1. Монолитное керамическое тело с периферийной областью из смешанного оксида и металлической поверхностью, отличающееся тем, что керамическое тело содержит оксид первого металла (I), периферийную область из смешанного оксида, которая содержит оксид первого металла (I) и оксид второго металла (II), обладающего высоким сродством к кислороду, и металлическую поверхность из металла (II) на периферийной области из смешанного оксида,
причем периферийная область из смешанного оксида содержит
непрерывный концентрационный градиент первого металла (I), начиная от 100% в сердцевине и до 0% в переходной области к металлической поверхности керамического тела, в пересчете на общее содержание металлов (I+II), и
непрерывный концентрационный градиент второго металла (II), начиная от 0% в сердцевине и до 100% в переходной области к металлической поверхности керамического тела, в пересчете на общее содержание металлов (I+II),
при этом концентрация кислорода в периферийной области из смешанного оксида является постоянной, а монолитная структура керамического тела не содержит границ раздела фаз.
2. Керамическое тело по п.1, отличающееся тем, что первый металл (I) выбран из алюминия, циркония, иттрия, ниобия, гафния, кремния, магния, церия или смешанных форм названных металлов.
3. Керамическое тело по п.2, отличающееся тем, что оксидом первого металла (I) является оксид циркония, оксид алюминия или смесь оксидов циркония и алюминия.
4. Керамическое тело по п.1, отличающееся тем, что второй металл (II) является биосовместимым.
5. Керамическое тело по п.4, отличающееся тем, что биосовместимый металл (II) является титаном.
6. Керамическое тело по п.3 или 5, отличающееся тем, что периферийная область из смешанного оксида образована смешанным оксидом титана-циркония, смешанным оксидом титана-алюминия или смешанным оксидом титана-алюминия-циркония, а металлическая поверхность состоит из чистого титана.
7. Керамическое тело по п.1, отличающееся тем, что периферийная зона керамического тела, включающая периферийную область из смешанного оксида и находящуюся на ней металлическую поверхность, имеет толщину в диапазоне от 0,05 до 140 мкм.
8. Керамическое тело по п.1, отличающееся тем, что оно дополнительно содержит один или более слоев из других металлов, в частности - из металла (II).
9. Керамическое тело по п.1, отличающееся тем, что оно дополнительно содержит одно или более биосовместимых и/или биологически активных покрытий.
10. Способ получения керамического тела с периферийной областью из смешанного оксида с металлической поверхностью по любому из пп. 1-9, включающий следующие стадии, проводимые в термохимической реакционной камере на незавершенном керамическом теле с периферийной областью:
-3
(а) удаление воздуха из реакционной камеры до разрежения, равного 10 мбар или менее,
(б) активация периферийной области незавершенного керамического тела,
(в) термохимическая обработка периферийной области незавершенного керамического тела.
11. Способ по п.10, отличающийся тем, что активацию поверхности на стадии (б) осуществляют посредством плазменной обработки.
12. Способ по п.10, отличающийся тем, что на стадии (в) термохимическую обработку осуществляют посредством ионной имплантации.
13. Способ по п.11, отличающийся тем, что на стадии (в) термохимическую обработку осуществляют посредством ионной имплантации.
14. Способ по п.13, отличающийся тем, что ионная имплантация является плазменно-иммерсионной ионной имплантацией.
15. Способ по п.14, отличающийся тем, что ионы ускоряются при ускоряющих напряжениях менее 30 кВ.
15
16
2
16. Способ по п.12, отличающийся тем, что доза ионов составляет от 10 до 10 ионов/см, а энергия ионов составляет от 1 кэВ до 2,3 МэВ.
15
16
2
17. Способ по п.13, отличающийся тем, что доза ионов составляет от 10 до 10 ионов/см, а энергия ионов составляет от 1 кэВ до 2,3 МэВ.
15
16
2
18. Способ по п.14, отличающийся тем, что доза ионов составляет от 10 до 10 ионов/см, а энергия ионов составляет от 1 кэВ до 2,3 МэВ.
19. Способ по п.10, отличающийся тем, что периферийная область из смешанного оксида с металлической поверхностью образуется только на части незавершенного керамического тела.
20. Способ по п.10, отличающийся тем, что он включает дополнительную стадию (г) нанесения на поверхность керамического тела покрытия из одного или более металлов, в частности - из металла (II).
21. Способ по п.10, отличающийся тем, что он включает дополнительную стадию (д) нанесения на поверхность керамического тела покрытия из биосовместимого и/или биологически активного материала.
22. Способ по любому из пп. 10-21, отличающийся тем, что стадию (в) осуществляют при температуре от 20°C до 400°C.
23. Применение керамического тела по любому из пп. 1-9 или керамического тела, полученного способом по любому из пп. 10-22, в качестве имплантата.
24. Применение керамического тела по любому из пп. 1-9 или керамического тела, полученного способом по любому из пп. 10-22, в качестве защитного средства для людей, наземных транспортных средств, воздушных транспортных средств, судов, зданий или космических аппаратов.